(57)【要約】【課題】紙製テープが有する軽量性を損なうことなく、編立て性に優れた複合糸を提供する。【解決手段】(1) 紙製テープとポリエステル系繊維マルチフィラメント糸の捲縮糸が複合されていることを特徴とする複合糸。(2) 前記捲縮糸が仮撚加工糸である複合糸。(3) 前記仮撚加工糸がＰＯＹの延伸仮撚加工糸である複合糸。【選択図】  なし【特許請求の範囲】
【請求項１】
紙製テープとポリエステル系繊維マルチフィラメント糸の捲縮糸が複合されていることを特徴とする複合糸。
【請求項２】
前記捲縮糸が仮撚加工糸であることを特徴とする請求項１に記載の複合糸。
【請求項３】
前記仮撚加工糸がＰＯＹの延伸仮撚加工糸であることを特徴とする請求項２に記載の複合糸。
【発明の詳細な説明】
【技術分野】
【０００１】
本発明は複合糸に関し、さらに詳しくは軽量性を損なうことなく、編立て性を向上させることができる紙製テープを有する複合糸に関する。
【背景技術】
【０００２】
従来より、紙をテープ状にカットした後に撚糸して紐状の紙糸となし、これを製編織した編織物は、軽量性に優れ、張り腰があり、吸湿性等にも優れていることから広く利用されている。また紙糸を用いた編織物の引き裂きや引っ張りに対する耐久性を向上させるため、紙糸と合成繊維等を複合する方法が提案されている（例えば、特許文献１等）。
しかし、紙糸を用いた編織物は破断伸度が５％程度と殆どないため、特に編立て性に劣るという欠点があり、また紙糸と合成繊維等を複合した場合には、紙糸の特徴である軽量性が損なわれるという問題があった。
【特許文献１】特開２００２−２６６１８４号報
【発明の開示】
【発明が解決しようとする課題】
【０００３】
本発明の課題は、上記問題を解決し、紙製テープが有する軽量性を損なうことなく、編立て性に優れた複合糸を提供することにある。
【課題を解決するための手段】
【０００４】
本発明者は、上記課題に鑑み、数多くの繊維素材およびその形態や形状との組み合わせについて検討した結果、複合相手として特定の繊維の捲縮糸を用いることにより、上記課題を解決できることを見いだし、本発明に到達したものである。
すなわち、本願で特許請求される発明は以下の通りである。
（１）紙製テープとポリエステル系繊維マルチフィラメント糸の捲縮糸が複合されていることを特徴とする複合糸。
（２）前記捲縮糸が仮撚加工糸であることを特徴とする（１）に記載の複合糸。
（３）前記仮撚加工糸がＰＯＹの延伸仮撚加工糸であることを特徴とする（２）に記載の複合糸。
【発明の効果】
【０００５】
本発明の複合糸は、紙製テープにポリエステル系繊維マルチフィラメント糸の捲縮糸が複合されているため、紙製テープの有する軽量性を損なうことなく、編立て性を向上させることができる。
【発明を実施するための最良の形態】
【０００６】
以下、本発明について詳しく説明する。
本発明の複合糸には、紙製テープが用いられる。
本発明に用いられる紙製テープとしては、例えば、パルプ製の紙をテープ状にカットしたものが挙げられる。原料パルプとしては、強度の面から繊維長の長いものが好ましく、例えばマツ等の針葉樹、マニラ麻等の葉脈繊維、楮、三椏等の靭皮繊維等が一般的に用いられる。こられのうち、例えば、美濃紙、奉書、杉原紙、西ノ内、泉貨紙、鳥の子紙等の和紙が特に好ましい。
【０００７】
パルプ製の紙は、必要に応じて耐水剤により紙に耐水処理を施してもよい。耐水剤としては、例えば、エポキシ化ポリアミド樹脂、メラミン樹脂等の湿潤紙力増強剤、ポリビニルアルコール、デンプン、カルボキシメチルセルロース等の乾燥紙力増強剤などを用いることができ、これらを併用してもよい。耐水剤の使用量は、０．０１〜０．３５ｇ／ｍ2 の範囲が好ましい。紙製テープの幅は１ｍｍ以上が好ましく、より好ましくは１．５ｍｍ以上であり、３０ｍｍ以下、１５ｍｍ以下、１０ｍｍ以下、５ｍｍ以下がさらに好ましい。紙製テープの目付けは４〜５５ｇ／ｍ2 が好ましく、特に５〜４０ｇ／ｍ2 が好ましい。また紙製テープは、無撚でも、有撚でも、または仮撚加工糸として用いてもよく、複合形態に応じて適宜選定することができる。
【０００８】
また本発明の複合糸には、ポリエステル系繊維マルチフィラメント糸の捲縮糸が用いられる。
本発明に用いられるポリエステル系繊維マルチフィラメント糸の捲縮糸としては、ポリエチレンテレフタレート繊維やポリブチレンテレフタレート繊維のマルチフィラメント糸の捲縮糸が挙げられる。また少なくとも二種のポリエステル成分で構成された、例えば固有粘度の異なるポリエチレンテレフタレートの組み合わせ、ポリエチレンテレフタレートと共重合ポリエチレンテレフタレートの組み合わせ、ポリエチレンテレフタレートとポリブチレンテレフタレートの組み合わせ、ポリブチレンテレフタレートと共重合ポリブチレンテレフタレートの組み合わせ等で構成された潜在捲縮発現性ポリエステル系繊維原糸およびその捲縮糸を用いることもできる。
【０００９】
ここで、潜在捲縮発現性ポリエステル系繊維とは、少なくとも二種のポリエステル成分で構成され、具体的には、サイドバイサイド型または偏芯鞘芯型に接合されたものであり、熱処理によって捲縮を発現するものをいう。
二種のポリエステル成分の複合比は、一般的に質量％で７０／３０〜３０／７０の範囲内のものが多く、接合面形状も直線または曲線形状のものが挙げられるが、これらに特には限定されるものではない。
捲縮糸を構成する単糸の繊度は、好ましくは０．５〜１０ｄｔｅｘ、より好ましくは１〜８ｄｔｅｘであり、捲縮糸全体の繊度、すなわち、総繊度は、好ましくは１１〜３３０ｄｔｅｘ、より好ましくは２２〜３３０ｄｔｅｘである。しかし、これらに限定されるものではない。
このような捲縮糸としては、仮撚加工糸、ニットデニット糸、押し込み加工糸等が挙げられるが、なかでも仮撚加工糸が好ましい。
【００１０】
本発明の捲縮糸の好ましい例である仮撚加工糸は、一般に用いられているピンタイプ、フリクションタイプ、ニップベルトタイプ、エアー加撚タイプ等、いかなる形式の仮撚り機を用いて製造されたものでもよいが、１ヒーター仮撚（ノンセットタイプ）したものの方が、２ヒーター仮撚（セットタイプ）のものより好ましい。
仮撚ヒーター温度は、第１ヒーターの出口直後の糸条温度が、好ましくは１００〜２４０℃、より好ましくは１２０〜２２０℃、最も好ましくは１３０〜２２０℃である。第２ヒーター温度は、好ましくは１００〜２２０℃、より好ましくは第１ヒーターの出口直後の糸条温度に対して−３０℃〜＋５０℃の範囲である。第２ヒーター内のオーバーフィード率は＋３％〜＋３０％が好ましい。
仮撚数（Ｔ1 ）は、次式で計算される仮撚数の係数（Ｋ1 ）の値が１８５００〜３７０００の範囲であることが好ましい。
Ｔ1 （Ｔ／ｍ）＝Ｋ1 ／［原糸の繊度（ｄｔｅｘ）］0.5 
【００１１】
本発明において、仮撚加工糸は、好ましくは２０００ｍ／分以上、より好ましくは２５００〜４０００ｍ／分の巻取り速度で引取って得られる部分配向未延伸糸（ＰＯＹ）を延伸仮撚した仮撚加工糸が好ましい。本発明において、ＰＯＹとは、一般的に部分配向糸、部分配向未延伸糸、高配向未延伸糸等と呼称されているものをいう。このＰＯＹの破断伸度は、好ましくは４０％以上、特に６０％以上、さらに８０％以上が好ましく、また２５０％以下、特に２００％以下、さらに１８０％以下がより好ましい。
またＰＯＹの延伸仮撚加工糸の単糸繊度は０．５〜５ｄｔｅｘが好ましく、より好ましくは１〜２．５ｄｔｅｘである。０．５ｄｔｅｘ未満では本発明の目的達成が不充分となる傾向にあり、５ｄｔｅｘを超えると風合いが粗硬となる傾向にある。
またＰＯＹの延伸仮撚条件としては、延伸倍率は好ましくは１．０５〜２．００倍、特に１．０５〜１．７０倍が好ましく、仮撚数（Ｔ1 ）は、仮撚数の係数（Ｋ1 ）の値が２３０００〜３６０００であることが好ましく、より好ましくは２７０００〜３４０００の範囲である。
【００１２】
仮撚加工糸は、無撚で用いてもよいが、仮撚方向と逆方向に追撚を施した追撚仮撚加工糸、予め追撚した方向と異方向に仮撚加工した異方向先撚仮撚加工糸を用いてもよい。特に追撚仮撚加工糸、異方向先撚仮撚加工糸には、前述した部分配向未延伸糸（ＰＯＹ）を延伸仮撚した仮撚加工糸を用いるのが好ましい。
追撚仮撚加工糸の追撚数（Ｔ2 ）は次式で計算される撚係数（Ｋ2 ）が２７００〜１３０００であることが好ましく、より好ましくは３０００〜１００００の範囲である。
Ｔ2 （Ｔ／ｍ）＝Ｋ2 ／［仮撚加工糸の繊度（ｄｔｅｘ）］0.5
追撚後は、スチームセット等の方法により６０〜８０℃の温度で３０〜６０分の撚止めセットを施すことが好ましい。
【００１３】
異方向先撚仮撚加工糸の仮撚数（Ｔ3 ）は、次式で計算される仮撚数の係数（Ｋ3 ）の値が２１０００〜３３０００であることが好ましく、より好ましくは２５０００〜３２０００の範囲である。
Ｔ3 （Ｔ／ｍ）＝Ｋ3 ／［先撚糸の繊度（ｄｔｅｘ）］0.5 ＋Ｔ4 
先撚数（Ｔ4 ）は、次式で計算される撚係数（Ｋ4 ）が２７００〜１３０００であることが好ましく、より好ましくは４５００〜１２０００の範囲である。
Ｔ4 （Ｔ／ｍ）＝Ｋ4 ／［原糸の繊度（ｄｔｅｘ）］0.5 
仮撚加工に先立って、予め先撚を加えた先撚糸は、スチームセット等の方法により６０〜８０℃の温度で３０〜６０分の撚止めを施すことが好ましい。
これらのポリエステル系繊維の仮撚加工糸は、熱リラックス等の手段により潜在捲縮を顕在化させて用いることが、ストレッチバック性を高めるためには好ましく、例えば、先染め糸（チーズ染め、かせ染め、プレバルキー後にチーズ染め、かせ染め等）として用いる方法が挙げられる。
【００１４】
本発明における複合糸は、上記したポリエステル系繊維マルチフィラメント糸の捲縮糸と紙製テープとを複合することにより得られる。両者の複合比率（捲縮糸／紙製テープ）は、質量％で１０／９０〜９０／１０が好ましく、より好ましくは１５／８５〜８５／１５、さらに好ましくは２０／８０〜８０／２０の範囲である。
両者の複合形態については特に制限はなく、例えば、合撚糸、精紡交撚糸、混繊糸、カバリング糸（シングル、ダブル）、諸撚糸などが挙げられるが、特に芯成分がポリエステル系繊維の捲縮糸、鞘成分が紙製テープで構成された鞘芯構造糸や諸撚糸が、本発明の目的達成上好ましい。
【００１５】
本発明の複合糸を用いて製編織する場合、該複合糸を１００％で用いるのが好ましいが、所望に応じて、複合糸以外の他の繊維を質量％で５０％以下、好ましくは３０％以下の範囲内で糸段階および／または機上で混用してもよい。混用する他の繊維としては、例えば、羊毛、絹、綿、麻等の天然繊維、キュプラ、ビスコース、ポリノジック、精製セルロース等のセルロース系繊維、アセテート繊維、ポリエチレンテレフタレート系繊維やポリブチレンテレフタレート系繊維、ポリトリメチレンテレフタレート系繊維等のポリエステル系繊維、ナイロン繊維、アクリル繊維等の各種人造繊維、さらにはこれらの共重合タイプの繊維や、同種または異種ポリマー使いの複合繊維（サイドバイサイド型、偏芯鞘芯型等）等の原糸、嵩高加工糸、リング紡績糸、オープンエンド紡績糸、サイロスパンやサイロフィル、ホロースピンドル等の複合紡績糸、低収縮糸や高収縮糸との混紡や交撚等により複合したものが挙げられる。
【００１６】
本発明の複合糸の染色仕上げについては、常法に従って実施すればよく、例えば、かせ染め、チーズ染め、マフ染め、ニットデニット染め（ニットして染色してからデニット）等の方法により先染めして用いてもよく、製編織後に染色する後染めでもよい。
染色は、捲縮糸を分散染料にて染色後、還元洗浄、次いで、直接または反応染料により紙製テープを染色すればよい。
本発明の複合糸は、特に先染め糸として、横編（ホールガーメント、２４〜３６ゲージのフルファッションニット）、丸編（後染めも多い）に有用である。また、靴下や帽子としても有用である。さらには、例えば綿、精製セルロース繊維（先染め糸や双糸使い）を経糸に用いたジーンズ織物の緯糸に用いてもよい。
【実施例】
【００１７】
以下、本発明を実施例により説明する。なお、例中の測定および評価は以下の方法で行った。
１）  風合い評価
実施例で得られた複合糸を、枠周１ｍ×３０回巻きの小カセとなし、次いで、フリーの状態で９８℃の熱水中に３０分間浸漬処理、自然乾燥した。
紙製テープの有撚糸（綿番手１３．４／１）を用いて同様に処理したものを基準品にして官能評価（一口編地で評価）により３段階で判定した。
３級：基準品と同様、軽量性に優れ、張り腰がある。
２級：基準品対比、軽量性、張り腰ともに若干劣っている。
１級：基準品よりも軽量性、張り腰ともに大きく劣っている。
【００１８】
［実施例１］
１１０ｄｔｅｘ／４８ｆポリエチレンテレフタレート系繊維マルチフィラメント糸の１ヒーター延伸仮撚糸（仮撚方向ＳおよびＺの二種）を用いて、３００ｄｔｅｘの紙製テープ（商品名：抄繊糸ＯＪＯ＋、王子ファイバー社製）と延伸仮撚糸（仮撚方向Ｚ）を引き揃えてＳ方向に７００ｔ／ｍ下撚し、次いで、この下撚糸と延伸仮撚糸（仮撚方向Ｓ）を合引き揃えてＺ方向に５００ｔ／ｍ上撚して諸撚糸を得た。この諸撚糸の風合いは、２．５級と良好であり、また一口編地の編立性も良好であった。
【００１９】
［比較例１］
実施例１において、１１０ｄｔｅｘ／４８ｆポリエチレンテレフタレート系繊維マルチフィラメント糸の延伸糸を用いた以外は実施例１と同様にして諸撚糸を得た。この諸撚糸は、実施例１対比風合いは１．５級で、また一口編地の編立性も糸切れが発生し、風合および編立性ともに劣ったものであった。
【００２０】
［実施例２］
実施例１において、１１０ｄｔｅｘ／４８ｆのサイドバイサイド型複合繊維の延伸糸（高粘度側の固有粘度［η］＝０．６６、低粘度側の固有粘度［η］＝０．５０の固有粘度の異なる二種類のポリエチレンテレフタレートを比率１：１で複合）を用いた以外は実施例１と同様にして諸撚糸を得た。この諸撚糸は、実施例１同様、風合いは２．５級で、また一口編地の編立性も良好であり、風合および編立性ともに良好であった。
【００２１】
［実施例３］
実施例２において、サイドバイサイド型複合繊維を仮撚加工した仮撚加工糸を用いた以外は実施例２と同様にして諸撚糸を得た。この諸撚糸は、実施例２同様、風合いは２．５級で、また一口編地の編立性も良好であり、風合および編立性ともに良好であった。
【産業上の利用可能性】
【００２２】
本発明の複合糸は、特に先染め糸として、横編（ホールガーメント、２４〜３６ゲージのフルファッションニット）、丸編（後染めも多い）に有用である。また、靴下や帽子用の糸としても有用である。さらには、例えば経糸に綿、精製セルロース繊維（先染め糸や双糸使い）を用いたジーンズ織物の緯糸に用いてもよい。